(57)【特許請求の範囲】
【請求項１】
基材に対し、
（１）着色塗料を筋状に塗付して、筋状模様面を形成する工程、
（２）当該筋状模様面に対し、
粒径０．１〜２０ｍｍの透明着色粒状物が散在するように、少なくとも１種以上の透明着色塗料を粒状に塗付する工程、
を行うことを特徴とする模様面の形成方法。
【請求項２】
前記工程（２）において、着色顔料濃度が異なる２種以上の同色の透明着色塗料を粒状に塗付することを特徴とする請求項１記載の模様面の形成方法。
【請求項３】
筋状模様面を形成する工程において、
紐状の吸液部材を備えた回転具、及び／または紐状の吸液部材を備えた押圧具、
を用いて着色塗料を筋状に塗付する請求項１記載の模様面の形成方法。
【請求項４】
基材に対し、
少なくとも１種以上の粒径０．１〜２０ｍｍの着色粒状物が散在した下塗面を形成した後、
前記工程（１）及び工程（２）を行う請求項１記載の模様面の形成方法。
【発明の詳細な説明】
【技術分野】
【０００１】
本発明は、新規な模様面の形成方法に関するものである。本発明は、主に建築物や土木構造物等に対して適用することができる。
【背景技術】
【０００２】
従来、建築物の内外装等における壁材の一つとして、大理石等の天然石材が使用されている。このような天然石材は、多彩な色柄模様を有しており、美観性に優れたものである。但し、天然石材を加工して得られる壁材は、一般に重く、厚いため、基材への負荷が大きくなりやすい。また、このような壁材は、価格が高いという短所もある。
そこで、大理石等の天然石材に類似した模様を形成させる方法が、種々提案されている。
【０００３】
例えば、特開平１０−１８３０３０号公報（特許文献１）には、複数の顔料成分を含む塗料組成物を塗装した後、溶剤を含む混合液体を吹き付けることによって、大理石調の模様を形成することが記載されている。
特開平１０−２１６６２６号公報（特許文献２）には、下層塗料を塗装後、下層塗料が乾燥する前に、上層塗料を水滴状に散布する方法が記載されている。
また、特開平４−２７７０５６号公報（特許文献３）には、真綿を引き伸ばして作製したマスキング材を用いて、塗装を行う方法が記載されている。
しかしながら、このような方法は、いずれも、ぼかし模様を形成するために行われるものであり、大理石等に特有の筋状模様を表現することについては、考慮されていない。
【０００４】
天然石材の筋状模様を再現する方法として、特開平１−１２７１４８号公報（特許文献４）には、塗料を用いて模様を描いた後、その模様が乾燥する前に、異色の塗料を塗り重ねる方法が記載されている。
また、特開２００１−２６０５８号公報（特許文献５）には、着色アクリルシロップを吹き付けて、所望の模様を形成することが記載されている。
しかしながら、このような特許文献の方法では、塗料の粘度、吐出圧、吐出量、あるいは被塗面までの距離等について、厳密な調整が不可欠であるため、塗装作業が非常に繁雑となる。
【０００５】
この他、天然石材の筋状模様を再現する方法としては、特開２００３−１２７１４８号公報（特許文献６）、特開２００１−１１４５４６号公報（特許文献７）等に記載の方法も挙げられる。しかし、これらは、いずれも金型を用いて成型体を製造する場合に限定される技術であり、実際の建築物等に対して適用できるものではない。
【先行技術文献】
【特許文献】
【０００６】
【特許文献１】特開平１０−１８３０３０号公報
【特許文献２】特開平１０−２１６６２６号公報
【特許文献３】特開平４−２７７０５６号公報
【特許文献４】特開平１−１２７１４８号公報
【特許文献５】特開２００１−２６０５８号公報
【特許文献６】特開２００３−１２７１４８号公報
【特許文献７】特開２００１−１１４５４６号公報
【発明の概要】
【発明が解決しようとする課題】
【０００７】
本発明は、上述のような問題点に鑑みなされたものであり、建築物等において、大理石等の天然石材に類似した模様が形成できる、簡便な塗装方法を提供することを目的とするものである。
【課題を解決するための手段】
【０００８】
本発明者は、上記目的を達成するため鋭意検討を行った結果、着色塗料を筋状に塗付した後、透明着色塗料を粒状に塗付する方法に想到し、本発明を完成させるに到った。
【０００９】
すなわち、本発明は以下の特徴を有するものである。
【００１０】
１．基材に対し、
（１）着色塗料を筋状に塗付して、筋状模様面を形成する工程、
（２）当該筋状模様面に対し、
粒径０．１〜２０ｍｍの透明着色粒状物が散在するように、少なくとも１種以上の透明着色塗料を粒状に塗付する工程、
を行うことを特徴とする模様面の形成方法。
２．前記工程（２）において、着色顔料濃度が異なる２種以上の同色の透明着色塗料を粒状に塗付することを特徴とする１．記載の模様面の形成方法。
３．筋状模様面を形成する工程において、
紐状の吸液部材を備えた回転具、及び／または紐状の吸液部材を備えた押圧具、
を用いて着色塗料を筋状に塗付する１．記載の模様面の形成方法。
４．基材に対し、
少なくとも１種以上の粒径０．１〜２０ｍｍの着色粒状物が散在した下塗面を形成した後、
前記工程（１）及び工程（２）を行う１．記載の模様面の形成方法。
【発明の効果】
【００１１】
本発明によれば、天然石材に類似した模様、特に筋状模様を有する大理石等に類似した模様を、簡便に形成することができる。本発明は、建築物、土木構造物の壁面等に対し、美観性を付与する塗装方法として、好ましく適用することができる。
【発明を実施するための形態】
【００１２】
以下、本発明を実施するための形態について説明する。
【００１３】
本発明は、基材に対し、
（１）着色塗料を筋状に塗付して、筋状模様面を形成する工程（以下「工程（１）」ともいう）、
（２）当該筋状模様面に対し、少なくとも１種以上の透明着色塗料を粒状に塗付する工程（以下「工程（２）」ともいう）、
を行うものである。工程（２）では、透明着色塗料の粒状物（以下「透明着色粒状物」ともいう）が、筋状模様面の上に散在した状態となる。
【００１４】
本発明では、このような方法を用いることにより、単調な筋状模様ではなく、各々の筋において、その太さ、濃さ等が変化した模様を得ることができる。すなわち、筋状模様に視覚的な強弱を付与することができ、人工的ではなく、自然感の高い仕上りを得ることが可能となる。
このような効果は、工程（２）で形成される着色粒状物が透明性を有するため、その散在状態、重なり状態等によって、下層の筋の見え方に変化が生じることに起因するものである。
さらに、本発明では、工程（２）で形成される透明着色粒状物の作用等により、全体的な仕上り外観においても、自然な色柄模様を得ることができる。
なお、本発明における「透明」とは、可視光透過性を有し、下層が視認できる性質のことである。
【００１５】
本発明は、主に、建築物、土木構造物等に適用することができる。このような部位を構成する基材としては、例えば、コンクリート、モルタル、サイディングボード、押出成形板、石膏ボード、パーライト板、合板、プラスチック板、金属板、木工板、ガラス、煉瓦、陶磁器タイル等の各種基材が挙げられる。
これら基材は、何らかの表面処理（フィラー処理、サーフェーサー処理、シーラー処理等）が施されたものや、予め着色塗料等で着色されたものでもよく、既に塗膜が形成されたものや、壁紙が貼り付けられたものであってもよい。
【００１６】
本発明の工程（１）では、上記基材に対し、着色塗料を筋状に塗付して、筋状模様面を形成する。
工程（１）で用いる着色塗料としては、結合材、及び顔料を含むものが使用できる。着色塗料の色調は、所望の筋状模様に応じて、適宜設定すればよい。
【００１７】
着色塗料における結合材としては、各種の樹脂成分が使用できる。樹脂成分としては、例えば、溶剤可溶型樹脂、非水分散型樹脂、無溶剤型樹脂、水分散型樹脂、水溶性樹脂等が挙げられる。樹脂の種類としては、例えば、アクリル樹脂、ウレタン樹脂、エポキシ樹脂、塩化ビニル樹脂、酢酸ビニル樹脂、アクリルシリコン樹脂、フッ素樹脂、ポリビニルアルコール、セルロース誘導体等、あるいはこれらの複合物等が挙げられる。このような樹脂成分は、塗膜形成後に架橋反応を生じる性質を有するものであってもよい。
【００１８】
顔料としては、着色顔料が使用できる。具体的に、着色顔料としては、例えば、酸化チタン、酸化亜鉛、アルミナ、カーボンブラック、酸化第二鉄（弁柄）、黄色酸化鉄、酸化鉄、群青、コバルトグリーン等の無機着色顔料、アゾ系、ナフトール系、ピラゾロン系、アントラキノン系、ペリレン系、キナクリドン系、ジスアゾ系、イソインドリノン系、ベンゾイミダゾール系、フタロシアニン系、キノフタロン系等の有機着色顔料、パール顔料、アルミニウム顔料、蛍光顔料等が挙げられる。このような着色顔料の１種または２種以上を組み合わせることにより、着色塗料を所望の色調に調製することができる。着色塗料中の着色顔料の濃度は、好ましくは４０重量％以下に設定すればよい。
着色塗料においては、このような着色顔料に加え、体質顔料を使用することもできる。体質顔料としては、例えば、炭酸カルシウム、硫酸バリウム、クレー、カオリン、陶土、タルク、珪石粉、珪藻土等が挙げられる。
【００１９】
工程（１）における着色塗料としては、特に、透明性を有するもの（すなわち透明着色塗料）が好適である。工程（１）で透明着色塗料を使用すれば、より一層変化に富んだ筋状模様が得られ、自然感を高めることができる。
透明着色塗料の透明性は、着色顔料の濃度を低く設定することにより付与することができる。透明着色塗料における着色顔料の濃度は、好ましくは５重量％以下（より好ましくは０．００１重量％以上３重量％以下、さらに好ましくは０．０１重量％以上２重量％以下）に設定すればよい。
【００２０】
工程（１）の塗装においては、筋状模様が形成される限り、種々の塗装方法を採用することができる。この際、用いる器具としては、例えば、ローラー、スタンプ、刷毛、筆等が挙げられる。
工程（１）では、筋状模様の穴を開けた型紙を用いて、塗装を行うこともできる。この場合は、基材に型紙を貼着し、その上から着色塗料をスプレー等を用いて塗付した後、型紙を除去すればよい。
【００２１】
工程（１）において好適な器具としては、紐状の吸液部材を備えた回転具（ローラー）、及び／または紐状の吸液部材を備えた押圧具（スタンプ）が挙げられる。このような器具を用いることにより、塗装作業性が高まり、効率的に筋状模様を形成することができる。
上記回転具としては、例えば、プラスチック、金属等からなる円筒体の表面に、紐状の吸液部材が複数取り付けられたもの等が使用できる。一方、上記押圧具としては、例えば、プラスチック、木材、金属等からなる部材の平坦面に、紐状の吸液部材が複数取り付けられたもの等が使用できる。
紐状の吸液部材としては、繊維質材またはスポンジ質材からなるものが好適である。
【００２２】
工程（１）では、上記着色塗料により、筋状模様面を形成する。筋状模様は、１本または２本以上の筋の組み合わせにより形成することができる。筋の幅、長さ等は、所望の模様形状に応じて、適宜設定することができる。通常、筋の幅は０．５〜５０ｍｍ（好ましくは１〜２０ｍｍ）程度である。
本発明では、通常、工程（１）における着色塗料の乾燥後に、次工程を行えばよい。着色塗料の乾燥は、通常、常温（０〜４０℃程度）で行えばよい。
【００２３】
本発明の工程（２）では、上記筋状模様面に対し、少なくとも１種以上の透明着色塗料を粒状に塗付する。この工程（２）では、筋状模様面の全面に透明着色粒状物が散在するように、塗装を行えばよい。本発明では、このような工程（２）により、筋状模様、ないし全体的な仕上り外観に視覚的変化を生じさせ、自然な色柄模様を得ることができる。
工程（２）で形成される透明着色粒状物の粒径は、好ましくは０．１〜２０ｍｍ（より好ましくは１〜１０ｍｍ）である。本発明では、粒子径が異なる透明着色粒状物を種々組み合せることによって、意匠性の幅を広げることもできる。
【００２４】
工程（２）における透明着色塗料としては、結合材、及び顔料を含むものが使用できる。透明着色塗料の色調は、所望の仕上げ外観に応じて、適宜設定すればよい。
透明着色塗料における結合材、顔料としては、工程（１）で説明したものと同様のものが使用できる。
透明着色塗料における着色顔料の濃度は、透明着色粒状物が透明性を示す範囲内で適宜設定すればよいが、好ましくは５重量％以下（より好ましくは０．００１重量％以上３重量％以下、さらに好ましくは０．０１重量％以上２重量％以下）である。透明着色塗料の色調は、最終的に形成される模様に応じて適宜設定すればよい。
【００２５】
工程（２）では、１種（１色）の透明着色塗料のみを粒状に塗付することもできるし、２種以上の透明着色塗料を粒状に塗付することもできる。
２種以上の透明着色塗料を用いた場合は、美観性向上の点で好適である。この場合、透明着色塗料としては、着色顔料濃度が異なる２種以上の同色の透明着色塗料を使用することが望ましい。このように、同色であるが、着色顔料濃度が異なる２種以上の透明着色塗料を使用することにより、筋状模様、ないし全体的な仕上り外観における視覚的変化が豊かとなり、美観性を高めることができる。
【００２６】
なお、本発明における「同色」とは、視覚的に略同じ色として認識できることを意味する。具体的には、相互の色差が、好ましくは５以下（より好ましくは４以下、さらに好ましくは３以下）であればよい。この色差（△Ｅ）は、白紙を背景として用い、対象物の色データ（Ｌ＊、ａ＊、ｂ＊）を測定することにより、算出することができる。色差は、色差計を用いて測定することができる。測定時の対象物の膜厚は、５０μｍ程度とすればよい。
【００２７】
工程（２）における透明着色塗料は、工程（１）の着色塗料とは異色であることが望ましい。具体的に、透明着色粒状物と着色塗料との色差は、通常５を超えること（好ましくは６以上、より好ましくは８以上）が望ましい。工程（２）において、２種以上の透明着色塗料を使用する場合、少なくとも１種がこの条件を満たせばよいが、２種以上が上記条件を満たすことがより望ましい。
【００２８】
透明着色塗料の塗装方法については、本発明の効果が奏される限り、種々の方法を採用することができるが、本発明では吹付け塗装が好適である。吹付け塗装機の種類は、吐出量、霧化圧、口径等の調整によって、透明着色粒状物が形成可能なものであれば特に限定されない。
２種以上の透明着色塗料を使用する場合、これら透明着色塗料は同時に、または順に塗装すればよい。このうち、複数種の透明着色塗料を同時に塗装する場合には、塗装器具として多頭型吹付け塗装機等を使用することができる。
透明着色塗料の塗付け量は、最終的な模様の種類によって異なるが、好ましくは０．０１〜０．８ｋｇ／ｍ２程度である。透明着色塗料の乾燥は、通常、常温で行えばよい。
【００２９】
本発明では、前述の基材に対し、下塗材等を塗付して下塗面を形成した後、工程（１）及び工程（２）を行うことができる。本発明では、下塗面の色相を適宜設定することにより、美観性を高めることができる。
このような下塗面を形成させる場合は、下塗面が乾燥した後に、工程（１）を行えばよい。下塗面の乾燥は、通常、常温で行えばよい。
【００３０】
特に本発明では、基材に対し、少なくとも１種以上の着色粒状物が散在した下塗面を形成した後、前記工程（１）及び工程（２）を行うことが望ましい。工程（１）における着色塗料として、透明着色塗料を使用した場合は、これらの相乗作用により、美観性を一層高めることができる。
【００３１】
下塗面においては、２種以上の異色の着色粒状物が散在した形態、すなわち２色以上（より好ましくは３〜８色）の着色粒状物が散在した形態が望ましい。着色粒状物の色調は、最終的に形成される模様に応じて適宜設定すればよい。着色粒状物の粒径は、好ましくは０．１〜２０ｍｍ（より好ましくは１〜１０ｍｍ）程度であればよい。
【００３２】
下塗面の着色粒状物は、結合材、及び顔料を含む着色塗料によって形成されることが望ましい。このような結合材、顔料としては、工程（１）で説明したものと同様のものが使用できる。この着色塗料における着色顔料の濃度は、工程（２）における透明着色塗料よりも相対的に高く設定することが望ましく、好ましくは３重量％を超える（より好ましくは５重量％を超え４０重量％以下、さらに好ましくは６重量％以上３０重量％以下）程度である。
【００３３】
このような下塗面は、以下の（ａ）または（ｂ）の方法によって形成できる。
（ａ）少なくとも１種以上の着色粒状物が分散媒中に分散した下塗材を塗付する。
（ｂ）少なくとも１種以上の着色塗料を粒状に塗付する。
【００３４】
上記（ａ）では、分散媒中に、着色塗料の粒状物が分散した下塗材が使用でき、一般的な多彩模様塗料も使用できる。
上記（ａ）では、１回の塗装で効率的に下塗面が形成できる。下塗材の塗装においては、種々の塗装方法を採用することができるが、特に吹き付け塗装が好適である。  下塗材の塗付け量は、好ましくは０．１〜１ｋｇ／ｍ２程度である。
【００３５】
上記（ｂ）では、着色粒状物が形成可能な塗装方法を採用することができ、特に吹付け塗装が好適である。２種以上の着色塗料を使用する場合、これら着色塗料は同時に、または順に塗装すればよい。複数種の着色塗料を同時に塗装する場合には、塗装器具として多頭型吹付け塗装機等を使用することができる。着色塗料の塗付け量は、好ましくは０．０１〜０．８ｋｇ／ｍ２程度である。
【００３６】
本発明では、工程（２）の塗膜が乾燥した後、必要に応じクリヤー塗料を塗付することもできる。特に耐候性が要求される構造物外部の部位に施工する際には、保護の目的でクリヤー塗料を塗付するのが好ましい。このようなクリヤー塗料として、親水性被膜が形成できるものを使用すれば、耐汚染性を高めることもできる。
また、本発明では、目地棒や目地型枠等の目地材の使用によって、格子状、幾何学模様状等の目地部を形成することもできる。この場合は、目地色となる色調で塗装を施した基材に、目地材を貼り付けた後、必要に応じ中塗材等を塗付した後、上記工程を行い、その後に目地材を除去すればよい。
【実施例】
【００３７】
以下に実施例を示し、本発明の特徴をより明確にする。
【００３８】
（着色塗料）
工程（１）に用いる着色塗料として、以下に示すものを用意した。
・着色塗料１
樹脂（アクリル樹脂エマルション、固形分５０重量％）３５０重量部、黄色顔料液（黄色酸化鉄５０重量％分散液）０．６重量部、赤色顔料液（弁柄５０重量％分散液）０．６重量部、黒色顔料液（カーボンブラック２０重量％分散液）０．５重量部、水１３０重量部、造膜助剤１６重量部、消泡剤２重量部を均一に混合することにより、着色塗料１を得た。この着色塗料１は、着色顔料濃度０．１４重量％であり、透明性を有するものである。
【００３９】
・着色塗料２〜４
表１に示す配合により、上記着色塗料１と同様の方法で、着色塗料２〜４を得た。このうち、着色塗料２及び４は、透明性を有するものである。なお、白色顔料液としては、酸化チタン６０重量％分散液を使用した。
【００４０】
（透明着色塗料）
工程（２）に用いる透明着色塗料として、以下に示すものを用意した。
【００４１】
・透明着色塗料Ａ
樹脂（アクリル樹脂エマルション、固形分５０重量％）２００重量部、白色顔料液（酸化チタン６０重量％分散液）５重量部、体質顔料１３０重量部、粘性調整剤３重量部、水１４８重量部、造膜助剤１０重量部、消泡剤４重量部を均一に混合することにより透明着色塗料Ａ（着色顔料濃度０．６重量％）を製造した。
【００４２】
・透明着色塗料Ｂ〜Ｄ
表２に示す配合により、上記透明着色塗料Ａと同様の方法で、透明着色塗料Ｂ〜Ｄを得た。なお、黒色顔料液としては、黒色酸化鉄１０重量％分散液を使用した。
【００４３】
【表１】
0005420520.tif 000002
【００４４】
【表２】
0005420520.tif 000003
【００４５】
（下塗材）
下塗材としては、以下に示すものを用意した。
【００４６】
・下塗材１
白色粒子（アクリル樹脂、酸化チタン、脂肪族炭化水素系溶剤を主成分とする着色塗料の粒状物、着色顔料濃度１４重量％、粒子径約２ｍｍ）と、淡黄色粒子（アクリル樹脂、黄色酸化鉄、酸化チタン、脂肪族炭化水素系溶剤を主成分とする着色塗料の粒状物、着色顔料濃度１３重量％、粒子径約２ｍｍ）と、淡灰色粒子（アクリル樹脂、酸化チタン、黒色酸化鉄、脂肪族炭化水素系溶剤を主成分とする着色塗料の粒状物、着色顔料濃度１４重量％、粒子径約１ｍｍ）が水性媒体中に分散した水中油型の多彩模様塗料。白色粒子：淡黄色粒子：淡灰色粒子＝４０：３０：３０（重量比率）。
【００４７】
・下塗材２
黒色粒子（アクリル樹脂、黒色酸化鉄、黄色酸化鉄、弁柄、酸化チタン、脂肪族炭化水素系溶剤を主成分とする着色塗料の粒状物、着色顔料濃度１６重量％、粒子径約２ｍｍ）と、灰色粒子（アクリル樹脂、黒色酸化鉄、酸化チタン、脂肪族炭化水素系溶剤を主成分とする着色塗料の粒状物、着色顔料濃度１３重量％、粒子径約１ｍｍ）と、灰紫色粒子（アクリル樹脂、弁柄、フタロシアニンブルー、酸化チタン、脂肪族炭化水素系溶剤を主成分とする着色塗料の粒状物、着色顔料濃度１７重量％、粒子径約２ｍｍ）が水性媒体中に分散した水中油型の多彩模様塗料。黒粒子：灰色粒子：灰紫色粒子＝３０：３５：３５（重量比率）。
【００４８】
（実施例１）
予めシーラー（白色）が塗装されたスレート板に対し、ローラーを用いて、着色塗料１による筋状模様を形成させ、４時間乾燥した。ここで、ローラーとしては、プラスチック製の筒の表面に、紐状のスポンジ（長さ６０〜２００ｍｍ、幅２〜４ｍｍ）を複数貼り付けたものを使用した。
次に、透明着色塗料Ａを塗付け量０．２ｋｇ／ｍ２にて粒状（約３ｍｍ）に吹き付け塗装し、２４時間乾燥した。なお、塗装及び乾燥は、すべて標準状態（気温２３℃、相対湿度５０％）にて行った。透明着色塗料Ａと着色塗料１との色差は１３であった。
以上の方法により得られた模様面は、筋状模様に視覚的な強弱が付与された仕上りとなり、大理石調の美観性を有するものであった。
【００４９】
（実施例２）
筋状模様を形成させる際、ローラーに代えてスタンプを用いた以外は、実施例１と同様の方法で塗装を行った。スタンプとしては、把手付き合板の平坦面に、紐状のスポンジ（長さ４０〜２５０ｍｍ、幅４〜６ｍｍ）を複数貼り付けたものを使用した。
以上の方法により得られた模様面は、実施例１と同様に、筋状模様に視覚的な強弱が付与された仕上りとなり、大理石調の美観性を有するものであった。
【００５０】
（実施例３）
着色塗料１に代えて着色塗料２を用いた以外は、実施例１と同様の方法で塗装を行った。透明着色塗料Ａと、着色塗料２との色差は１４であった。
以上の方法により得られた模様面は、実施例１と同様に、筋状模様に視覚的な強弱が付与された仕上りとなり、大理石調の美観性を有するものであった。
【００５１】
（実施例４）
着色塗料１に代えて着色塗料３を用いた以外は、実施例１と同様の方法で塗装を行った。透明着色塗料Ａと、着色塗料３との色差は１８であった。
以上の方法により得られた模様面は、筋状模様に視覚的な強弱が付与された仕上りとなり、大理石調の美観性を有するものであった。但し、全体的な仕上り性は、実施例４よりも実施例１のほうが良好であった。
【００５２】
（実施例５）
透明着色塗料Ａに代えて透明着色塗料Ｃを用いた以外は、実施例１と同様の方法で塗装を行った。透明着色塗料Ｃと、着色塗料１との色差は１３であった。
以上の方法により得られた模様面は、実施例１と同様に、筋状模様に視覚的な強弱が付与された仕上りとなり、大理石調の美観性を有するものであった。
【００５３】
（実施例６）
実施例１と同様の方法で、着色塗料１による筋状模様を形成させた。その後、透明着色塗料Ａと透明着色塗料Ｂを、それぞれ塗付け量０．１ｋｇ／ｍ２にて粒状（約３ｍｍ）に吹き付け塗装し、次いで２４時間乾燥した。透明着色塗料Ａと、透明着色塗料Ｂとの色差は０．８であった。透明着色塗料Ｂと、着色塗料１との色差は１３であった。
以上の方法により得られた模様面は、筋状模様に視覚的な強弱が付与された仕上りとなり、大理石調の美観性を有するものであった。全体的な仕上り性は、実施例１よりも一層良好であった。
【００５４】
（実施例７）
予めシーラー（白色）が塗装されたスレート板に対し、下塗材１を塗付け量０．５ｋｇ／ｍ２にて吹き付け塗装し、２４時間乾燥した。この塗膜の上に、実施例１と同様の方法で、着色塗料１、透明着色塗料Ａを塗装した。
以上の方法により得られた模様面は、筋状模様に視覚的な強弱が付与された仕上りとなり、大理石調の美観性を有するものであった。全体的な仕上り性は、実施例１よりも一層良好であった。
【００５５】
（実施例８）
予めシーラー（白色）が塗装されたスレート板に対し、下塗材１を塗付け量０．５ｋｇ／ｍ２にて吹き付け塗装し、２４時間乾燥した。この塗膜の上に、実施例６と同様の方法で、着色塗料１、透明着色塗料Ａ及びＢを塗装した。
以上の方法により得られた模様面は、筋状模様に視覚的な強弱が付与された仕上りとなり、大理石調の美観性を有するものであった。全体的な仕上り性は、実施例７よりも一層良好であった。
【００５６】
（実施例９）
下塗材１に代えて下塗材２を使用し、着色塗料１に代えて着色塗料４を使用し、透明着色塗料Ａに代えて透明着色塗料Ｄを使用した。これ以外は実施例７と同様の方法で塗装を行った。透明着色塗料Ｄと、着色塗料４との色差は２２であった。
以上の方法により得られた模様面は、筋状模様に視覚的な強弱が付与された仕上りとなり、大理石調の美観性を有するものであった。
【００５７】
（比較例１）
予めシーラー（白色）が塗装されたスレート板に対し、着色塗料１を用いてローラー塗装を行い、筋状模様を形成させ、４時間乾燥した。ここで、ローラーとしては、実施例１と同様のものを使用した。なお、塗装及び乾燥は、すべて標準状態にて行った。
以上の方法により得られた模様面は、変化に乏しい筋状模様であった。
【００５８】
（比較例２）
予めシーラー（白色）が塗装されたスレート板に対し、着色塗料１を用いてローラー塗装を行い、筋状模様を形成させ、４時間乾燥した。ここで、ローラーとしては、実施例１と同様のものを使用した。
次に、下塗材１を塗付け量０．５ｋｇ／ｍ２にて吹き付け塗装し、２４時間乾燥した。なお、塗装及び乾燥は、すべて標準状態にて行った。
以上の方法により得られた模様面において、筋状模様はほとんど見えなかった。